(57)【特許請求の範囲】
【請求項１】
以下の化合物を含んでなるカルバゾール含有化合物。
【化１】
0005575661.tif 000043
式中、
ａは１〜２０であり；
ｂは０であり；
ｍは１であり；
ｎは０であり；
Ｘは、ビフェニル、ターフェニル、ナフタレン、トリフェニレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択され；
ＸはＲで置換されており、Ｒは、水素、アルキル、ヘテロアルキル、ベンゼン、ビフェニル、ターフェニル、ナフタレン、フェナレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択される。
【請求項２】
ａが１又は２である、請求項１に記載の化合物。
【請求項３】
Ｘが、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンから選択される、請求項１に記載の化合物。
【請求項４】
Ｘが、ジベンゾチオフェン、ジベンゾフラン、ベンゾフロピリジン、フロジピリジン、ベンゾチエノピリジン、チエノジピリジン、及びトリフェニレンからなる群から選択される、請求項１に記載の化合物。
【請求項５】
Ｒが、水素、アルキル、ベンゼン、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンからなる群から選択される、請求項１に記載の化合物。
【請求項６】
Ｒが、水素、アルキル、ベンゼン、ビフェニル、ターフェニル、ジベンゾチオフェン、及びジベンゾフランからなる群から選択される、請求項１に記載の化合物。
【請求項７】
Ｒが、水素、アルキル、ベンゼン、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンからなる群から選択される、請求項３に記載の化合物。
【請求項８】
Ｒが、水素、アルキル、ベンゼン、ビフェニル、ターフェニル、ジベンゾチオフェン、及びジベンゾフランからなる群から選択される、請求項４に記載の化合物。
【請求項９】
以下のものからなる群から選択される、請求項１に記載の化合物：
【化２】
0005575661.tif 000044
【化３】
0005575661.tif 000045
【化４】
0005575661.tif 000046
【化５】
0005575661.tif 000047
【化６】
0005575661.tif 000048
【化７】
0005575661.tif 000049
【化８】
0005575661.tif 000050
【化９】
0005575661.tif 000051
【化１０】
0005575661.tif 000052
【化１１】
0005575661.tif 000053
【化１２】
0005575661.tif 000054
【化１３】
0005575661.tif 000055
【化１４】
0005575661.tif 000056
【請求項１０】
以下のものからなる群から選択される、請求項９に記載の化合物：
【化１５】
0005575661.tif 000057
【化１６】
0005575661.tif 000058
【化１７】
0005575661.tif 000059
【化１８】
0005575661.tif 000060
【化１９】
0005575661.tif 000061
【化２０】
0005575661.tif 000062
【請求項１１】
以下のものからなる群から選択される、請求項９に記載の化合物：
【化２１】
0005575661.tif 000063
【化２２】
0005575661.tif 000064
【化２３】
0005575661.tif 000065
【化２４】
0005575661.tif 000066
【化２５】
0005575661.tif 000067
【化２６】
0005575661.tif 000068
【請求項１２】
以下のものからなる群から選択される、請求項９に記載の化合物：
【化２７】
0005575661.tif 000069
【請求項１３】
以下のものからなる群から選択される、請求項９に記載の化合物：
【化２８】
0005575661.tif 000070
【化２９】
0005575661.tif 000071
【請求項１４】
以下のものからなる群から選択される、請求項９に記載の化合物：
【化３０】
0005575661.tif 000072
【化３１】
0005575661.tif 000073
【請求項１５】
以下のものからなる群から選択される、請求項９に記載の化合物：
【化３２】
0005575661.tif 000074
【請求項１６】
アノード；
カソード；及び、
前記アノードと前記カソードとの間に配置された第一の有機層、を含む有機発光デバイスであって、
前記有機層が以下のものを含んでなるカルバゾール含有化合物を含む、有機発光デバイス。
【化３３】
0005575661.tif 000075
式中、
ａは１〜２０であり；
ｂは０であり；
ｍは１であり；
ｎは０であり；
Ｘは、ビフェニル、ターフェニル、ナフタレン、トリフェニレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択され；
ＸはＲで置換されており、Ｒは、水素、アルキル、ヘテロアルキル、ベンゼン、ビフェニル、ターフェニル、ナフタレン、フェナレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択される。
【請求項１７】
前記カルバゾール含有化合物が以下のものからなる群から選択される、請求項１６に記載のデバイス。
【化３４】
0005575661.tif 000076
【化３５】
0005575661.tif 000077
【化３６】
0005575661.tif 000078
【化３７】
0005575661.tif 000079
【化３８】
0005575661.tif 000080
【化３９】
0005575661.tif 000081
【化４０】
0005575661.tif 000082
【化４１】
0005575661.tif 000083
【化４２】
0005575661.tif 000084
【化４３】
0005575661.tif 000085
【化４４】
0005575661.tif 000086
【化４５】
0005575661.tif 000087
【化４６】
0005575661.tif 000088
【化４７】
0005575661.tif 000089
【請求項１８】
前記第一の有機層が発光層であり、且つ前記カルバゾール含有化合物が前記第一の有機層中のホストである、請求項１７に記載のデバイス。
【請求項１９】
前記発光層がリン光発光体をさらに含む、請求項１８に記載のデバイス。
【請求項２０】
前記リン光発光体が下記式を有するイリジウム錯体である、請求項１９に記載のデバイス。
【化４８】
0005575661.tif 000090
式中、ｎ＝１、２、又は３であり；
Ｒ１ａ、Ｒ１ｂ、Ｒ１ｃ、Ｒ１ｄ、Ｒ１ｅ、Ｒ１ｆ、Ｒ１ｇ、Ｒ１ｈ、及びＲ１ｉはそれぞれ独立に、Ｈ、ヒドロカルビル、ヘテロ原子置換ヒドロカルビル、シアノ、フルオロ、ＯＲ２ａ、ＳＲ２ａ、ＮＲ２ａＲ２ｂ、ＢＲ２ａＲ２ｂ、又はＳｉＲ２ａＲ２ｂＲ２ｃであり、Ｒ２ａ〜ｃはそれぞれ独立に、ヒドロカルビル又はヘテロ原子置換ヒドロカルビルであり、Ｒ１ａ〜ｉ及びＲ２ａ〜ｃの任意の２つが連結して飽和もしくは不飽和の、芳香族もしくは非芳香族の環を形成してもよく；
Ｘ−Ｙは補助配位子である。
【請求項２１】
前記リン光発光体が、下記式を有するモノアニオン性の二座配位子を含むリン光性金属錯体を含む化合物である、請求項１９に記載のデバイス。
【化４９】
0005575661.tif 000091
式中、Ｅ１ａ〜ｑは、Ｃ及びＮからなる群から選択され、全体で１８π電子系を含み、但し、Ｅ１ａとＥ１ｐとは異なることを条件とし；
Ｒ１ａ〜ｉはそれぞれ独立に、Ｈ、ヒドロカルビル、ヘテロ原子置換ヒドロカルビル、シアノ、フルオロ、ＯＲ２ａ、ＳＲ２ａ、ＮＲ２ａＲ２ｂ、ＢＲ２ａＲ２ｂ、又はＳｉＲ２ａＲ２ｂＲ２ｃであり、Ｒ２ａ〜ｃはそれぞれ独立に、ヒドロカルビル又はヘテロ原子置換ヒドロカルビルであり、Ｒ１ａ〜ｉ及びＲ２ａ〜ｃの任意の２つが連結して飽和もしくは不飽和の、芳香族もしくは非芳香族の環を形成してもよく；但し、Ｒ１ａ〜ｉはＮに結合している場合はＨ以外であり；
前記金属は、４０より大きな原子番号をもつ非放射性金属からなる群から選択され；
前記二座配位子は別の配位子と連結して三座、四座、五座、又は六座配位子を構成してもよい。
【請求項２２】
非発光層である第二の有機層をさらに含む、請求項１８に記載のデバイス。
【請求項２３】
前記第一の有機層が前記第二の有機層に隣接している、請求項２２に記載のデバイス。
【請求項２４】
前記リン光発光体が４２５ｎｍ〜４９５ｎｍの三重項エネルギーを有し、Ｘが、ジベンゾチオフェン、ジベンゾフラン、ベンゾフロピリジン、フロジピリジン、ベンゾチエノピリジン、チエノジピリジン、及びトリフェニレンから選択され、且つ、Ｒが、水素、アルキル、ベンゼン、ビフェニル、ターフェニル、ジベンゾチオフェン、及びジベンゾフランから選択される、請求項１９に記載のデバイス。
【請求項２５】
前記三重項エネルギーが４４０ｎｍ〜４８０ｎｍである、請求項２４に記載のデバイス。
【請求項２６】
前記リン光発光体が、４９５ｎｍ〜５７０ｎｍの三重項エネルギーを有し、Ｘが、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンから選択され、且つ、Ｒが、水素、アルキル、ベンゼン、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンから選択される、請求項１９に記載のデバイス。
【請求項２７】
前記三重項エネルギーが５１０ｎｍ〜５３０ｎｍである、請求項２６に記載のデバイス。
【請求項２８】
前記オリゴカルバゾール含有化合物が１０〜１００質量％の濃度を有する、請求項１６に記載のデバイス。
【請求項２９】
前記オリゴカルバゾール含有化合物が４０〜９９．９質量％の濃度を有する、請求項２８に記載のデバイス。
【請求項３０】
０．１〜３０質量％の濃度を有するリン光発光体をさらに含む、請求項２９に記載のデバイス。
【請求項３１】
デバイスを含む消費者製品であって、前記デバイスがさらに、
アノード；
カソード；及び、
前記アノードと前記カソードとの間に配置された有機層、を含み、
前記有機層が以下のものを含んでなるカルバゾール含有化合物をさらに含む、
フラットパネルディスプレイ、コンピュータのモニタ、テレビ、広告板、室内もしくは屋外の照明灯および信号灯、ヘッドアップディスプレイ、完全に透明なディスプレイ、フレキシブルディスプレイ、レーザープリンタ、電話機、携帯電話、携帯情報端末、ラップトップコンピュータ、デジタルカメラ、カムコーダ、ビューファインダー、マイクロディスプレイ、乗り物、大面積壁面、映画館またはスタジアムのスクリーン、及び標識からなる群から選択される消費者製品。
【化５０】
0005575661.tif 000092
式中、
ａは１〜２０であり；
ｂは０であり；
ｍは１であり；
ｎは０であり；
Ｘは、ビフェニル、ターフェニル、ナフタレン、トリフェニレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択され；
ＸはＲで置換されており、Ｒは、水素、アルキル、ヘテロアルキル、ベンゼン、ビフェニル、ターフェニル、ナフタレン、フェナレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択される。
【請求項３２】
第一の電極を準備する工程；
ホストとリン光発光体とを共堆積させて発光層を形成させる工程であって、前記発光層が下記式Ｉを含む、カルバゾール含有化合物を含む工程；及び
第二の電極を堆積させる工程、を含む、有機発光デバイスの製造方法：
【化５１】
0005575661.tif 000093
式中、
ａは１〜２０であり；
ｂは０であり；
ｍは１であり；
ｎは０であり；
Ｘは、ビフェニル、ターフェニル、ナフタレン、トリフェニレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択され；
ＸはＲで置換されており、Ｒは、水素、アルキル、ヘテロアルキル、ベンゼン、ビフェニル、ターフェニル、ナフタレン、フェナレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンからなる群から選択される。
【請求項３３】
前記第一の電極がアノードであり、前記第二の電極がカソードである、請求項３２に記載の製造方法。
【請求項３４】
前記第一の電極の後で且つ前記発光層の前に有機層を堆積させる、請求項３２に記載の製造方法。
【請求項３５】
前記有機層が正孔輸送層である、請求項３４に記載の製造方法。
【発明の詳細な説明】
【技術分野】
【０００１】
本出願は、２００７年１２月２８日に出願した米国仮出願番号Ｎｏ．６１／０１７，４８０号に対する優先権を主張する、２００８年９月１２日に出願した米国特許出願第１２／２０９，９２８号に対する一部継続出願であり、これに対する優先権及び米国特許法第１２０条に基づく利益を主張する。この出願はまた、２００７年１２月２８日に出願した米国仮出願第６１／０１７，３９１号に対する優先権も主張する。これらの全ての出願の内容はそれら全体を参照により本願に完全に援用する。
【０００２】
特許請求の範囲に記載した発明は、共同の大学・企業研究契約に関わる１つ以上の以下の団体：ミシガン大学評議員会、プリンストン大学、サザン・カリフォルニア大学、及びユニバーサルディスプレイコーポレーションにより、１つ以上の団体によって、１つ以上の団体のために、及び／又は１つ以上の団体と関係して行われた。上記契約は、特許請求の範囲に記載された発明がなされた日及びそれ以前に発効しており、特許請求の範囲に記載された発明は、前記契約の範囲内で行われた活動の結果としてなされた。
【０００３】
本発明は、カルバゾールを含む新規な有機物質に関する。特に、この物質はオリゴカルバゾールを含んでいる。この物質は有機発光デバイス（ＯＬＥＤ）に有用でありうる。
【背景技術】
【０００４】
有機物質を用いるオプトエレクトロニクスデバイスは、多くの理由によりますます望ましいものとなってきている。そのようなデバイスを作るために用いられる多くの物質はかなり安価であり、そのため有機オプトエレクトロニクスデバイスは、無機デバイスに対して、コスト上の優位性について潜在力をもっている。加えて、有機物質固有の特性、例えばそれらの柔軟性は、それらを柔軟な基材上への製作などの特定用途に非常に適したものにしうる。有機オプトエレクトロニクスデバイスの例には、有機発光デバイス（ＯＬＥＤ）、有機光トランジスタ、有機光電池、及び有機光検出器が含まれる。ＯＬＥＤについては、有機物質は、従来の物質に対して性能上優位性をもちうる。例えば、有機発光層が発光する波長は、一般に、適切なドーパントで容易に調節することができる。
【０００５】
ＯＬＥＤは、そのデバイスを横切って電圧を印加した場合に光を発する薄い有機膜（有機フィルム）を用いる。ＯＬＥＤは、フラットパネルディスプレイ、照明、及びバックライトなどの用途で用いるためのますます興味ある技術となってきている。いくつかのＯＬＥＤの物質と構成が、米国特許第5,844,363号明細書、同6,303,238号明細書、及び同5,707,745号明細書に記載されており、これらの明細書はその全体を参照により本願に援用する。
【０００６】
リン光発光分子の一つの用途はフルカラーディスプレイである。そのようなディスプレイのための工業規格は、「飽和」色といわれる特定の色を発光するように適合された画素（ピクセル）を要求している。特に、これらの規格は、飽和の赤、緑、及び青の画素を必要としている。色はＣＩＥ座標を用いて測定でき、ＣＩＥ座標は当分野で周知である。
【０００７】
緑色発光分子の一例は、Ｉｒ(ｐｐｙ)３と表されるトリス(2-フェニルピリジン)イリジウムであり、これは以下の式Ｉを有する。
【化１】
0005575661.tif 000002
【０００８】
この式及び本明細書の後の図で、窒素から金属（ここではＩｒ）への供与結合は直線で表す。
【０００９】
本明細書で用いるように、「有機」の用語は、有機オプトエレクトロニクスデバイスを製作するために用いることができる、ポリマー物質並びに小分子有機物質を包含する。「小分子(small molecule)」とは、ポリマーではない任意の有機物質をいい、「小分子」は、実際は非常に大きくてもよい。小分子はいくつかの状況では繰り返し単位を含んでもよい。例えば、置換基として長鎖アルキル基を用いることは、分子を「小分子」の群から排除しない。小分子は、例えばポリマー主鎖上のペンダント基として、あるいは主鎖の一部として、ポリマー中に組み込まれてもよい。小分子は、コア残基上に作り上げられた一連の化学的殻からなるデンドリマーのコア残基として働くこともできる。デンドリマーのコア残基は、蛍光性又はリン光性小分子発光体であることができる。デンドリマーは「小分子」であることができ、ＯＬＥＤの分野で現在用いられている全てのデンドリマーは小分子であると考えられる。
【００１０】
本明細書で用いるように「トップ」は、基材から最も遠くを意味する一方で、「ボトム」は基材に最も近いことを意味する。第一の層が第二の層の「上に配置される」と記載した場合は、第一の層は基材から、より遠くに配置される。第一の層が第二の層と「接触している」と特定されていない限り、第一の層と第二の層との間に別な層があってよい。例えば、カソードとアノードとの間に様々な有機層があったとしても、カソードはアノードの「上に配置される」と記載できる。
【００１１】
本明細書で用いるように、「溶液処理（加工）可能」とは、溶液もしくは懸濁液の形態で、液体媒体中に溶解され、分散され、又は液体媒体中で輸送され、及び／又は液体媒体から堆積されうることを意味する。
【００１２】
配位子が発光物質の光活性特定に寄与していると考えられる場合は、配位子は「光活性」といわれる。
【００１３】
本明細書で用いるように、「三重項エネルギー」の用語は、与えられた物質のリン光スペクトルにおいて認識可能な最も高いエネルギー特徴部分に対応するエネルギーをいう。この最も高いエネルギー特徴部分はそのリン光スペクトル中の最大強度を有するピークである必要はなく、例えば、そのようなピークの高エネルギー側の明確な肩（ショルダー）の極大であることができる。三重項エネルギーは、米国特許第7,279,704号明細書の第６欄に詳細に記載されており、これを参照により援用する。
【００１４】
ＯＬＥＤについてのより詳細、及び上述した定義は、米国特許第7,279,704号明細書に見ることができ、これを参照によりその全体を本願に援用する。
【先行技術文献】
【特許文献】
【００１５】
【特許文献１】米国特許第5,844,363号明細書
【特許文献２】米国特許第6,303,238号明細書
【特許文献３】米国特許第5,707,745号明細書
【特許文献４】米国特許第7,279,704号明細書
【特許文献５】米国特許第4,769,292号明細書
【特許文献６】米国特許出願公開第2003/0230980号公報
【特許文献７】米国特許第5,703,436号明細書
【特許文献８】米国特許第6,097,147号明細書
【特許文献９】米国特許出願公開第2004/0174116号公報
【特許文献１０】米国特許第5,247,190号明細書
【特許文献１１】米国特許第6,091,195号明細書
【特許文献１２】米国特許第5,834,893号明細書
【特許文献１３】米国特許第6,013,982号明細書
【特許文献１４】米国特許第6,087,196号明細書
【特許文献１５】米国特許第6,337,102号明細書
【特許文献１６】米国特許出願第10/233,470号明細書
【特許文献１７】米国特許第6,294,398号明細書
【特許文献１８】米国特許第6,468,819号明細書
【非特許文献】
【００１６】
【非特許文献１】Baldoら,“Highly Efficient Phosphorescent Emission from Organic Electroluminescent Devices”, Nature, vol. 395, 151-154, 1998
【非特許文献２】Baldoら,“Very high-efficiency green organic light-emitting devices based on electrophosphorescence”, Appl. Phys. Lett., vol. 75, No. 3, 4-6 (1999)
【発明の概要】
【発明が解決しようとする課題】
【００１７】
［本発明のまとめ］
新しい群の、カルバゾールを含む化合物を提供する。特に、単分散の線状の３，９−連結オリゴカルバゾリルを有する化合物（本明細書では「オリゴカルバゾール」という）を提供する。
【課題を解決するための手段】
【００１８】
本明細書に記載したこのカルバゾール含有化合物は以下の式を有する。
【００１９】
【化２】
0005575661.tif 000003
【００２０】
式中、ａは１〜２０であり、ｂは０〜２０であり、ｍは０〜２であり、ｎは０〜２であり、ｍ＋ｎは少なくとも１である。Ｘは、ビフェニル、ターフェニル、ナフタレン、トリフェニレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンから選択される。ＸはＲで置換されており、Ｒは、水素、アルキル、ヘテロアルキル、ベンゼン、ビフェニル、ターフェニル、ナフタレン、フェナレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンから選択される。好ましくは、ａは１〜２０であり、ｎは０である。
【００２１】
具体的なカルバゾール含有物質の例には、本明細書に記載した化合物１Ｇ〜７９Ｇが含まれる。
【００２２】
加えて、有機発光デバイスを提供する。このデバイスは、アノード、カソード、及びそのアノードとカソードとの間に配置された第一の有機層を有する。この第一の有機層は、式Ｉを有するカルバゾール含有化合物をさらに含んでいる。好ましくは、この第一の有機層は、ホスト及びリン光発光体を有する発光層であり、上記カルバゾール含有化合物がそのホストである。このデバイスは、有機層中に１０〜１００質量％のカルバゾール含有化合物を含んでいてもよい。好ましくは、カルバゾール含有化合物は、発光層中に４０〜９９．９質量％で存在し、この発光層は０．１〜３０質量％の濃度を有するリン光発光体をさらに含む。
【００２３】
さらに、このデバイスは非発光性の第二の有機層をさらに含んでいてもよく、上記カルバゾール含有化合物はそのようなデバイスのその第二の層中の物質として好ましく用いることもできる。
【００２４】
消費者製品も提供する。この製品は、アノード、カソード、及びそのアノードとカソードとの間に配置された有機層を含むデバイスを含み、その有機層が、式Ｉを有するカルバゾール含有化合物をさらに含む。
【００２５】
有機発光デバイスを製作する方法も提供する。この方法は、第一の電極を準備する工程、ホストとリン光発光体とを共堆積させて発光層を形成させる工程であって、この発光層が式Ｉを有するカルバゾール含有化合物を含む工程、そして第二の電極を堆積させる工程、を含む。第一の電極はアノードであってもよく、第二の電極はカソードであってもよい。有機層、好ましくは正孔輸送層を、アノードの後、且つ発光層の前に堆積させてもよい。
【図面の簡単な説明】
【００２６】
【図１】図１は有機発光デバイスを示している。
【図２】図２は、別個の電子輸送層をもたない倒置型有機発光デバイスを示している。
【図３】図３はオリゴカルバゾール含有化合物を示している。
【００２７】
［詳細な説明］
一般に、ＯＬＥＤは、アノードとカソードの間に配置され且つ電気的にそれらに接続された少なくとも１つの有機層を含む。電流が流された場合、その有機層（１又は複数）にアノードは正孔を注入し、カソードは電子を注入する。注入された正孔と電子は、それぞれ、反対に帯電した電極に向かって移動する。電子と正孔が同じ分子上に局在すると、励起エネルギー状態を有する局在化した電子-正孔対である「励起子」が形成される。この励起子が発光機構によって緩和するときに光が発せられる。いくつかの場合には、励起子はエキシマー又はエキシプレックス上に局在しうる。非発光機構、例えば熱的緩和も起こりうるが、一般には望ましくないと考えられる。
【００２８】
初期のＯＬＥＤは、一重項状態から光を発する（「蛍光」）発光性分子を用いており、例えば、米国特許第4,769,292号明細書（この全体を参照により援用する）に記載されているとおりである。蛍光発光は、一般に、１０ナノ秒よりも短いタイムフレームで起こる。
【００２９】
より最近、三重項状態から光を発する（「リン光」）発光物質を有するＯＬＥＤが実証されている。Baldoら,“Highly Efficient Phosphorescent Emission from Organic Electroluminescent Devices”, Nature, vol. 395, 151-154, 1998 (“Baldo-I”);
及び、Baldoら,“Very high-efficiency green organic light-emitting devices based on electrophosphorescence”, Appl. Phys. Lett., vol. 75, No. 3, 4-6 (1999)(“Baldo-II”)、これらを参照により全体を援用する。リン光は、米国特許第7,279, 704号明細書の第５〜６欄により詳細に記載されており、これを参照により援用する。
【００３０】
図１は有機発光デバイス100を示している。この図は、必ずしも一定の縮尺で描かれていない。デバイス100は、基板110、アノード115、正孔注入層120、正孔輸送層125、電子阻止層130、発光層135、正孔阻止層140、電子輸送層145、電子注入層150、保護層155、およびカソード160を含み得る。カソード160は、第一導電層162および第二導電層164を有する複合カソードである。デバイス100は、記載した層を順次、堆積させることによって作製できる。これらの様々な層の特性及び機能、並びに例示物質は、米国特許第7,279,704号明細書の第６〜１０欄により詳細に記載されており、これを参照により援用する。
【００３１】
これらの層のそれぞれについてのより多くの例が得られる。例えば、可撓性且つ透明な基材及びアノードの組み合わせが米国特許第5,844,363号明細書に開示されており、参照により全体を援用する。p型ドープ正孔輸送層の例は、50:1のモル比で、F4-TCNQでドープしたm-MTDATAであり、これは米国特許出願公開第2003/0230980号公報に開示されているとおりであり、その全体を参照により援用する。発光物質及びホスト物質の例は、Thompsonらの米国特許第6,303,238号明細書に開示されており、その全体を参照により援用する。ｎ型ドープ電子輸送層の例は、1:1のモル比でLiでドープされたBPhenであり、これは米国特許出願公開第2003/0230980号公報に開示されているとおりであり、その全体を参照により援用する。米国特許第5,703,436号明細書及び同5,707,745号明細書（これらはその全体を参照により援用する）は、上に重ねられた透明な電気導電性のスパッタリングによって堆積されたITO層を有するMg:Agなどの金属の薄層を有する複合カソードを含めたカソードの例を開示している。阻止層の理論と使用は、米国特許第6,097,147号明細書及び米国特許出願公開第2003/0230980号公報により詳細に記載されており、その全体を参照により援用する。注入層の例は、米国特許出願公開第2004/0174116号公報に提供されており、その全体を参照により援用する。保護層の記載は米国特許出願公開第2004/0174116号公報にみられ、その全体を参照により援用する。
【００３２】
図２は倒置型(inverted)ＯＬＥＤ200を示している。このデバイスは、基板210、カソード215、発光層220、正孔輸送層225、およびアノード230を含む。デバイス200は記載した層を順に堆積させることによって製造できる。最も一般的なＯＬＥＤの構成はアノードの上方に配置されたカソードを有し、デバイス200はアノード230の下方に配置されたカソード215を有するので、デバイス200を「倒置型」ＯＬＥＤとよぶことができる。デバイス100に関して記載したものと同様の物質を、デバイス200の対応する層に使用できる。図２は、デバイス100の構造からどのようにいくつかの層を省けるかの１つの例を提供している。
【００３３】
図１および２に例示されている簡単な層状構造は非限定的な例として与えられており、本発明の実施形態は多様なその他の構造と関連して使用できることが理解される。記載されている具体的な物質および構造は事実上例示であり、その他の物質および構造も使用できる。設計、性能、およびコスト要因に基づいて、実用的なＯＬＥＤは様々なやり方で上記の記載された様々な層を組み合わせることによって実現でき、あるいは、いくつかの層は完全に省かれうる。具体的に記載されていない他の層を含むこともできる。具体的に記載したもの以外の物質を用いてもよい。本明細書に記載されている例の多くは単一の物質を含むものとして様々な層を記載しているが、物質の組合せ（例えばホストおよびドーパントの混合物、またはより一般的には混合物）を用いてもよいことが理解される。また、層は様々な副層（sublayer）を有してもよい。本明細書において様々な層に与えられている名称は、厳格に限定することを意図するものではない。例えば、デバイス200において、正孔輸送層225は正孔を輸送し且つ発光層220に正孔を注入するので、正孔輸送層として、あるいは正孔注入層として説明されうる。一実施形態において、ＯＬＥＤは、カソードとアノードとの間に配置された「有機層」を有するものとして説明できる。この有機層は単一の層を含むか、または、例えば図１および２に関連して記載したように様々な有機物質の複数の層をさらに含むことができる。
【００３４】
具体的に記載されていない構造および物質、例えばFriendらの米国特許第5,247,190号（これはその全体を参照により援用する）に開示されているようなポリマー物質で構成されるＯＬＥＤ（ＰＬＥＤ）、も使用することができる。さらなる例として、単一の有機層を有するＯＬＥＤを使用できる。ＯＬＥＤは、例えば、Forrestらの米国特許第5,707,745号（これはその全体を参照により援用する）に記載されているように、積み重ねられてもよい。ＯＬＥＤの構造は、図１および２に示されている簡単な層状構造から逸脱していてもよい。例えば、基板は、光取出し（out-coupling）を向上させるために、Forrestらの米国特許第6,091,195号（これはその全体を参照により援用する）に記載されているメサ構造、および/またはBulovicらの米国特許第5,834,893号（これはその全体を参照により援用する）に記載されているピット構造などの、角度の付いた反射表面を含みうる。
【００３５】
特に断らないかぎり、様々な実施形態の層のいずれも、何らかの適切な方法によって堆積されうる。有機層については、好ましい方法には、熱蒸着（thermal evaporation）、インクジェット（例えば、米国特許第6,013,982号および米国特許第6,087,196号（これらはその全体を参照により援用する）に記載されている）、有機気相成長（organic vapor phase deposition、OVPD）（例えば、Forrestらの米国特許第6,337,102号（その全体を参照により援用する）に記載されている）、ならびに有機気相ジェットプリンティング（organic vapor jet printing、OVJP）による堆積（例えば、米国特許出願第10/233,470号（これはその全体を参照により援用する）に記載されている）が含まれる。他の適切な堆積方法には、スピンコーティングおよびその他の溶液に基づく方法が含まれる。溶液に基づく方法は、好ましくは、窒素または不活性雰囲気中で実施される。その他の層については、好ましい方法には熱蒸着が含まれる。好ましいパターニング方法には、マスクを通しての堆積、圧接（cold welding）（例えば、米国特許第6,294,398号および米国特許第6,468,819号（これらはその全体を参照により援用する）に記載されている）、ならびにインクジェットおよびOVJDなどの堆積方法のいくつかに関連するパターニングが含まれる。その他の方法も用いることができる。堆積される物質は、それらを特定の堆積方法に適合させるために改変されてもよい。例えば、分枝した又は分枝していない、好ましくは少なくとも３個の炭素を含むアルキルおよびアリール基などの置換基が、溶液加工性を高めるために、小分子に用いることができる。２０個又はそれより多い炭素を有する置換基を用いてもよく、３〜２０炭素が好ましい範囲である。非対称構造を有する物質は対称構造を有するものよりも良好な溶液加工性を有しうるが、これは、非対称物質はより小さな再結晶化傾向を有しうるからである。デンドリマー置換基は、小分子が溶液加工を受ける能力を高めるために用いることができる。
【００３６】
本発明の実施形態により製造されたデバイスは多様な消費者製品に組み込むことができ、これらの製品には、フラットパネルディスプレイ、コンピュータのモニタ、テレビ、広告板、室内もしくは屋外の照明灯および／または信号灯、ヘッドアップディスプレイ、完全に透明な（fully transparent）ディスプレイ、フレキシブルディスプレイ、レーザープリンタ、電話機、携帯電話、携帯情報端末（personal digital assistant、PDA）、ラップトップコンピュータ、デジタルカメラ、カムコーダ、ビューファインダー、マイクロディスプレイ、乗り物、大面積壁面（large area wall）、映画館またはスタジアムのスクリーン、あるいは標識が含まれる。パッシブマトリクスおよびアクティブマトリクスを含めて、様々な制御機構を用いて、本発明にしたがって製造されたデバイスを制御できる。デバイスの多くは、１８℃から３０℃、より好ましくは室温（２０〜２５℃）などの、人にとって快適な温度範囲において使用することが意図されている。
【００３７】
本明細書に記載した物質及び構造は、ＯＬＥＤ以外のデバイスにおける用途を有しうる。例えば、その他のオプトエレクトロニクスデバイス、例えば、有機太陽電池及び有機光検出器は、これらの物質及び構造を用いることができる。より一般には、有機デバイス、例えば、有機トランジスタは、これらの物質及び構造を用いることができる。
【００３８】
ハロ、ハロゲン、アルキル、シクロアルキル、アルケニル、アルキニル、アリールアルキル、ヘテロ環基、アリール、芳香族基、及びヘテロアリールの用語は、当分野で公知であり、米国特許第7,279,704号明細書の第３１〜３２欄で定義されており、これを参照により援用する。
【００３９】
新しい群のカルバゾール含有化合物（これはＯＬＥＤに有利に用いることができる）を提供する（図３にも示す）。特に、３，９−連結オリゴカルバゾリル化合物（「オリゴカルバゾール含有化合物」）を提供する。カルバゾールは、高い三重項エネルギーを有する窒素含有ヘテロ芳香族であり、正孔輸送性及び電子輸送性を有する。ホスト材料としてカルバゾール含有化合物を用いることの一つの利点は、それらが同時に十分に大きな三重項エネルギーとキャリア輸送特性を有することである。３，９−連結オリゴカルバゾリル基（すなわち、窒素に対してパラ位で連結された複数のカルバゾール基）は、ＯＬＥＤに有用でありうる単分散で明確に規定されたπ共役オリゴマーである。カルバゾールモノマーからオリゴカルバゾールとなってもその三重項エネルギーには最小限の低下しかない。加えて、カルバゾール基のオリゴマー化は、そのＨＯＭＯ準位を調整して正孔安定性を向上させることを可能にする。
【００４０】
本明細書に記載したオリゴカルバゾール含有化合物は、比較的低い電気化学的酸化電位を有する。そうして、これらの化合物は容易に酸化され且つ酸化から逆戻りし、これが全体としてホスト安定性を向上させる。特に、本明細書に開示した物質は、フェロセン／フェロセニウム（vs. Fc+/Fc）に対して、約０．９Ｖ未満、約０．８５Ｖ未満、約０．８Ｖ未満、及び約０．７５Ｖ未満の酸化電位を有しうる。カルバゾールの周りのこの化合物の非対称配置が、より低い酸化電位と、その酸化電位の可逆的性質をもたらしていると考えられる。本明細書で用いるように、「非対称」の用語は、その化合物のカルバゾール部分に関して対称ではないような、化合物中の化学基の配置をいう。
【００４１】
改善された電荷バランス及び電荷安定性に加えて、本明細書で提供する物質は、より良いフィルム形成も、もたらしうる。特に、非対称構造（例えば、３，９−連結オリゴカルバゾール構造）を有する物質は、向上したフィルム形成を与えうる。この向上したフィルム形成は、この化合物の非対称構造による低下した結晶性の結果であると考えられる。
【００４２】
本明細書に記載したカルバゾール含有化合物は以下の式を有する：
【化３】
0005575661.tif 000004
【００４３】
上記式中、ａは１〜２０であり、ｂは０〜２０であり、ｍは０〜２であり、ｎは０〜２であり、ｍ＋ｎは少なくとも１である。Ｘは、ビフェニル、ターフェニル、ナフタレン、トリフェニレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンから選択される。ＸはＲで置換されており、Ｒは、水素、アルキル、ヘテロアルキル、ベンゼン、ビフェニル、ターフェニル、ナフタレン、フェナレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンから選択される。
【００４４】
一つの側面では、ａが１〜２０であり且つｎが０であるカルバゾール含有化合物が提供される。一つの側面では、ａが１又は２であり且つｎが０である特定のカルバゾール含有化合物が提供される。
【００４５】
別の側面では、ａが１であり、ｂが１であり、且つｎが１である特定のカルバゾール含有化合物が提供される。
【００４６】
この化合物のＸ基は、比較的高い三重項エネルギーを有する芳香族基から選択される電子輸送物質である。好ましくは、Ｘは低いＬＵＭＯ準位を有し（例えば、ヘテロ芳香族）且つ芳香族環による非局在化をもたらす（例えば、最大で４つまでの共役した芳香族環）。Ｘとして比較的高い三重項エネルギーを有する基を用いることによって、そのカルバゾール部分によるこの化合物の全体として高い三重項エネルギーが維持されうる。したがって、オリゴカルバゾール部分とＸ部分の両方を同じ分子内に有する本明細書記載の物質は、有利な高い三重項エネルギーを保ち、さらには電荷バランスとデバイス安定性をも向上させうる。
【００４７】
一つの側面では、Ｘが、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンから選択される、特定のカルバゾール含有化合物が提供される。別の側面では、Ｘが、ジベンゾチオフェン、ジベンゾフラン、ベンゾフロピリジン、フロジピリジン、ベンゾチエノピリジン、及びチエノジピリジンから選択される、特定のカルバゾール含有化合物が提供される。
【００４８】
この化合物のＸは、置換基Ｒでさらに置換されている。置換基Ｒは、オリゴカルバゾールとＸの両方を同じ化合物内に有する利点を保つために充分に高い三重項エネルギーを有することが好ましい。Ｒとして用いることができるそのような基の例には、水素、アルキル、ヘテロアルキル、ベンゼン、ビフェニル、ターフェニル、ナフタレン、フェナレン、フェナントレン、フルオレン、クリセン、ジベンゾチオフェン、ジベンゾフラン、ベンゾフラン、ベンゾチオフェン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、インドール、ベンゾイミダゾール、インダゾール、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、フェノチアジン、フェノキサジン、ベンゾフロピリジン、フロジピリジン、ベンゾチエノピリジン、及びチエノジピリジンから選択される。
【００４９】
一つの側面では、Ｒが、水素、アルキル、ベンゼン、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンから選択される、特定の化合物が提供される。それらの高い三重項エネルギーによって、これらのＲ基は、緑色又は赤色発光体を有するデバイスに適している。特に、これらのＲ基は、緑色発光体を有するデバイスに特に適している。別の側面では、Ｒが、水素、アルキル、ベンゼン、ビフェニル、ターフェニル、ジベンゾチオフェン、ジベンゾフランから選択される、特定の化合物が提供される。それらのなお高い三重項エネルギーによって、これらのＲ基は、赤色、緑色、又は青色発光体を有するデバイスに用いるために適している。特に、これらのＲ基は青色発光体を有するデバイスに特に適している。
【００５０】
カルバゾール含有化合物の具体例には、以下のものからなる群から選択される化合物が含まれる。
【００５１】
【化４】
0005575661.tif 000005
【００５２】
【化５】
0005575661.tif 000006
【００５３】
【化６】
0005575661.tif 000007
【００５４】
【化７】
0005575661.tif 000008
【００５５】
【化８】
0005575661.tif 000009
【００５６】
【化９】
0005575661.tif 000010
【００５７】
【化１０】
0005575661.tif 000011
【００５８】
【化１１】
0005575661.tif 000012
【００５９】
【化１２】
0005575661.tif 000013
【００６０】
【化１３】
0005575661.tif 000014
【００６１】
【化１４】
0005575661.tif 000015
【００６２】
【化１５】
0005575661.tif 000016
【００６３】
【化１６】
0005575661.tif 000017
【００６４】
加えて、有機発光デバイスを提供する。このデバイスは、アノード、カソード、及びそのアノードとカソードとの間に配置された第一の有機層を含み、その第一の有機層は式Ｉを有するカルバゾール含有化合物を含む。そのようなデバイスに用いるためのカルバゾール含有化合物の具体例には、化合物１Ｇ〜化合物７９Ｇからなる群から選択される化合物が含まれる。一つの側面では、その第一の有機層は発光層であり、カルバゾール含有化合物はその第一の有機層中のホストである。
【００６５】
デバイスは、有機層中に、カルバゾール含有化合物１０〜１００質量％を含みうる。上で論じたように、このカルバゾール含有化合物は、デバイスのいくつかの有機層に用いることができ、それには発光層、阻止層、及び輸送層が含まれるがこれらに限定されない。このカルバゾール含有化合物は、発光層中に４０〜９９．９質量％の濃度で存在することが好ましい。カルバゾール含有化合物は、デバイスの発光層中のホスト又は共ホストとして用いてもよい。カルバゾール含有化合物に加えて、発光層は、０．１〜３０質量％の濃度をもつリン光発光体をさらに含んでもよい。
【００６６】
一つの側面では、発光層はリン光発光体をさらに含む。別の側面では、そのリン光発光体は下記式を有するイリジウム錯体である。
【００６７】
【化１７】
0005575661.tif 000018
【００６８】
上記式中、ｎ＝１、２、又は３であり；Ｒ１ａ、Ｒ１ｂ、Ｒ１ｃ、Ｒ１ｄ、Ｒ１ｅ、Ｒ１ｆ、Ｒ１ｇ、Ｒ１ｈ、及びＲ１ｉはそれぞれ独立に、Ｈ、ヒドロカルビル、ヘテロ原子置換ヒドロカルビル、シアノ、フルオロ、ＯＲ２ａ、ＳＲ２ａ、ＮＲ２ａＲ２ｂ、ＢＲ２ａＲ２ｂ、又はＳｉＲ２ａＲ２ｂＲ２ｃであり、Ｒ２ａ〜ｃはそれぞれ独立に、ヒドロカルビル又はヘテロ原子置換ヒドロカルビルであり、Ｒ１ａ〜ｉ及びＲ２ａ〜ｃの任意の２つが連結して飽和もしくは不飽和の芳香族もしくは非芳香族の環を形成してもよく；Ｘ−Ｙは補助配位子である。これらのリン光発光体の多くは、狭いリン光発光線形状、高い三重項エネルギー、又はその両方を有する。これらのリン光発光体を含むデバイスは、改善されたスペクトル線形状及び改善された寿命を有しうる。
【００６９】
なお別の側面では、リン光発光体は、下記式を有するモノアニオン性の二座配位子を含むリン光性金属錯体を含む化合物である。
【００７０】
【化１８】
0005575661.tif 000019
【００７１】
式中、Ｅ１ａ〜ｑは、Ｃ及びＮからなる群から選択され、全体で１８π電子系を含み、但し、Ｅ１ａとＥ１ｐとは異なることを条件とし；Ｒ１ａ〜ｉはそれぞれ独立に、Ｈ、ヒドロカルビル、ヘテロ原子置換ヒドロカルビル、シアノ、フルオロ、ＯＲ２ａ、ＳＲ２ａ、ＮＲ２ａＲ２ｂ、ＢＲ２ａＲ２ｂ、又はＳｉＲ２ａＲ２ｂＲ２ｃであり、Ｒ２ａ〜ｃはそれぞれ独立に、ヒドロカルビル又はヘテロ原子置換ヒドロカルビルであり、Ｒ１ａ〜ｉ及びＲ２ａ〜ｃの任意の２つが連結して飽和もしくは不飽和の芳香族もしくは非芳香族の環を形成してもよく；但し、Ｒ１ａ〜ｉはＮに結合している場合はＨ以外であり；金属は、４０より大きな原子番号をもつ非放射性金属からなる群から選択され；この二座配位子は別の配位子と連結して三座、四座、五座、又は六座配位子を構成してもよい。これらのリン光発光体の多くは良好な特性をも有し、デバイスに用いた場合に有利な特性をデバイスにもたらす。
【００７２】
さらに、このデバイスは、非発光層である第二の層をさらに含んでもよい。デバイスに含まれ、光を発しない全ての層は、本明細書において、「非発光層」ということができる。一つの側面では、上記第一の層は第二の有機層に隣接している。
【００７３】
上で議論したとおり、本明細書に記載したカルバゾール含有化合物は、発光層のホスト物質として有利に用いることができる。しかし、このカルバゾール含有化合物は、正孔及び電子の両方に対する、阻止特性、妨害特性、並びに輸送性を、その相対的エネルギー及び相対的可動性に応じて有することもできる。したがって、これらの化合物は、デバイスの様々な位置において様々な有機層中の物質として有用でありうる。
【００７４】
本明細書に開示したカルバゾール含有化合物は、第一の発光エネルギーがそれぞれ、約５７０ｎｍ〜６７０ｎｍ、約４９５ｎｍ〜５７０ｎｍ、及び約４２５ｎｍ〜４９５ｎｍである、赤色、緑色、及び青色デバイスに用いることができる。好ましくは、第一の発光エネルギーは、赤色、緑色、及び青色デバイスに対して、それぞれ、約６１０ｎｍ〜６３０ｎｍ、５１０ｎｍ〜５３０ｎｍ、及び４４０ｎｍ〜４８０ｎｍである。特定のドーパントに対して、ホストの三重項エネルギーは、消光を引き起こさないために、ドーパントのものよりも３０ｎｍ高いことが通常は必要とされる。
【００７５】
一つの側面では、４９５ｎｍ〜５７０ｎｍの三重項エネルギーを有するリン光発光体を有するデバイスに用いるために良く適合した化合物を提供する。これらの化合物については、Ｘは、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンから選択され、且つ、Ｒは、水素、アルキル、ベンゼン、ビフェニル、ターフェニル、トリフェニレン、フェナントレン、フルオレン、ジベンゾチオフェン、ジベンゾフラン、ピリジン、ピリダジン、ピリミジン、ピラジン、トリアジン、ベンゾイミダゾール、ベンゾチアゾール、キノリン、イソキノリン、ベンゾフロピリジン、フロジピリジン、ベンゾチエノピリジン、及びチエノジピリジンから選択される。そのようなデバイスの発光体は、５１０ｎｍ〜５３０ｎｍの三重項エネルギーを有することが好ましい。上記の基から選択されるＸ及びＲを有するカルバゾール含有化合物は、赤色デバイスにも容易に用いることができる。
【００７６】
別の側面では、４２５ｎｍ〜４９５ｎｍの三重項エネルギーを有するリン光発光体を有するデバイスに用いるために良く適合した化合物を提供する。これらの化合物については、Ｘは、ジベンゾチオフェン、ジベンゾフラン、ベンゾフロピリジン、フロジピリジン、ベンゾチエノピリジン、及びチエノジピリジンからなる群から選択され、且つ、Ｒは、水素、アルキル、ベンゼン、ビフェニル、ターフェニル、ジベンゾチオフェン、及びジベンゾフランからなる群から選択される。そのようなデバイスの発光体は、４４０ｎｍ〜４８０ｎｍの三重項エネルギーを有することが好ましい。上述した基から選択されるＸ及びＲを有するカルバゾール含有化合物は、緑色及び赤色デバイスにも容易に用いることができる。
【００７７】
デバイスを含む消費者製品も提供し、そのデバイスはさらに、アノード、カソード、及び有機層を含む。その有機層は、式Ｉを有するカルバゾール含有化合物をさらに含む。
【００７８】
有機発光デバイスの製造方法も提供し、その方法は、第一の電極を準備する工程、ホスト及びリン光発光体を共に堆積させて発光層を形成させ、発光層が式Ｉを有するカルバゾール含有化合物を含む工程、並びに、第二の電極を堆積させる工程、を含む。一つの側面では、その第一の電極はアノードであり、第二の電極はカソードである。有機層を、第一の電極を堆積させた後、且つ発光層を堆積させる前に堆積させてもよく、その有機層は正孔輸送層であってもよい。
【００７９】
有機発光デバイスの特定の層に有用であるとして本明細書に記載した物質は、そのデバイスに存在する広範囲のその他の物質と組み合わせて用いることができる。例えば、本明細書に開示した発光ドーパントは、存在してもよい広範囲の、ホスト、輸送層、阻止層、注入層、電極、及びその他の層とともに用いることができる。以下に記載又は言及した物質は、本明細書に開示した化合物と組み合わせて有用でありうる物質の非限定的な例であり、当業者は文献を容易に閲覧して、組み合わせて有用でありうるその他の物質を特定することができる。
【００８０】
本明細書に開示した物質に加えて及び／又はそれと組み合わせて、多くの正孔注入物質、正孔輸送物質、ホスト物質、ドーパント物質、励起子／正孔阻止層物質、電子輸送及び電子注入物質を、ＯＬＥＤに用いることができる。本明細書に開示した物質と組み合わせてＯＬＥＤ中で用いることができる物質の非限定的な例を、以下の表１に示している。表１は、物質の非限定的な群、各群に対する非限定的な化合物の例、及びそれらの物質を開示している参考文献を示している。
【００８１】
【表１】
0005575661.tif 000020
【００８２】
【表２】
0005575661.tif 000021
【００８３】
【表３】
0005575661.tif 000022
【００８４】
【表４】
0005575661.tif 000023
【００８５】
【表５】
0005575661.tif 000024
【００８６】
【表６】
0005575661.tif 000025
【００８７】
【表７】
0005575661.tif 000026
【００８８】
【表８】
0005575661.tif 000027
【００８９】
【表９】
0005575661.tif 000028
【００９０】
【表１０】
0005575661.tif 000029
【００９１】
【表１１】
0005575661.tif 000030
【００９２】
【表１２】
0005575661.tif 000031
【実施例】
【００９３】
［化合物例］
いくつかのカルバゾール含有化合物を以下のように合成した。
【００９４】
化合物８
【化１９】
0005575661.tif 000032
【００９５】
〔ステップ１〕
固体のＫＩ（22.1 g, 133 mmol）を５５０ｍＬの酢酸中、カルバゾール（33.4 g, 200 mmol）に添加した。この混合物は、１２０℃に３０分間加熱した後、透明になった。それを１００℃に冷やして戻し、ＫＩＯ３（21.4 g, 100 mmol）を少しずつ添加した。この混合物を室温でさらに２時間この温度で撹拌した。混合物を冷やした後、５００ｍＬの水を添加して全ての生成物を沈殿させた。固体を濾過し、熱水で洗った。粗生成物をＣＨ２Ｃｌ２から一度再結晶し、次にＥｔＯＡｃ／ヘキサンから再結晶して、２４ｇの純粋な３-ヨードカルバゾールを得た。
【００９６】
〔ステップ２〕
トシルクロライド（8.4 g, 44 mmol）を、２００ｍＬのアセトン中の３-ヨードカルバゾール（11.7 g, 40 mmol）と粉砕したＫＯＨ（2.7 g, 48 mmol）の溶液に添加した。この混合物を３時間還流させ、次に冷やした。それを、撹拌下、１Ｌの冷水中に注いだ。３０分の撹拌後、液体をデカンテーションした。こうして粗生成物を、ビーカー壁上に粘着性の固体として得た。約１１ｇの純粋な３-ヨード-９-トシルカルバゾールをＣＨ２Ｃｌ２／ＥｔＯＨからの再結晶後に得た。
【００９７】
〔ステップ３〕
３-ヨード-９-トシルカルバゾール（10.6 g, 24 mmol）、カルバゾール（4.8 g, 29 mmol）、ＣｕＩ（0.4 g, 2.0 mmol）、トランス-１，２-ジアミノシクロヘキサン（0.3 g, 2.4 mmol）、三塩基性リン酸カリウム（10.6 g, 50 mmol）、及び１５０ｍＬのトルエンを、５００ｍＬの丸底フラスコに入れた。反応物を加熱還流させ、且つ窒素雰囲気下で２４時間撹拌した。冷却後、混合物をシリカゲルカラムで精製した。３-(９-カルバゾリル)-９-トシルカルバゾールの収量は１０ｇだった。
【００９８】
〔ステップ４〕
３-(９-カルバゾリル)-９-トシルカルバゾール（10.0 g, 21 mmol）、ＮａＯＨ（8.0g, 200 mmol）、８０ｍＬのＴＨＦ、４０ｍＬのＭｅＯＨ、及び４０ｍＬの水を、５００ｍＬの丸底フラスコに入れた。反応物を１２時間加熱還流させた。冷却後、混合物をシリカゲルカラムで精製した。３-(９-カルバゾリル)-カルバゾールの収量は８ｇだった。
【００９９】
〔ステップ５〕
３-(９-カルバゾリル)-カルバゾール（3.0 g, 9 mmol）、2-ブロモピリジン（1.9 g, 12 mmol）、ＣｕＩ（0.2 g, 1.0 mmol）、トランス-１，２-ジアミノシクロヘキサン（0.2 g, 1.5 mmol）、三塩基性リン酸カリウム（5.3 g, 25 mmol）、及び１５０ｍＬのトルエンを、５００ｍＬ丸底フラスコに入れた。反応物を加熱還流させ、窒素雰囲気下で２４時間撹拌した。冷却後、混合物をシリカゲルカラムで精製した。収量は２．２ｇだった。この生成物を真空昇華によってさらに精製した。１Ｈ  ＮＭＲの結果によって、所望の化合物であることを確かめた。ＥＯＸ＝０．８６Ｖ（擬可逆）、Ｅｒｅｄ＝−２．９１Ｖ（可逆）（vs. Fc+/Fc, 0.10M Bun4NPF6溶液(DMF)、Pt作用電極及び補助電極、非水Ag/Ag+参照電極、並びに50〜5000 mVs-1で変動させたスキャン速度）。
【０１００】
化合物１５
【化２０】
0005575661.tif 000033
【０１０１】
４-ヨードジベンゾチオフェン（3.0 g, 10 mmol）、３-(９-カルバゾリル)カルバゾール（2.3 g, 7 mmol）、Ｐｄ２(ｄｂａ)３（0.5 g, 0.5 mmol）、２-ジシクロヘキシルホスフィノ-２’,６’-ジメトキシビフェニル（S-Phos, 0.8 g, 2.0 mmol）、ナトリウムt-ブトキシド（2.9 g、30 mmol）、及び２００ｍＬのキシレンを、５００ｍＬの丸底フラスコに入れた。反応物を加熱還流させ、且つ窒素雰囲気下で２４時間撹拌した。冷却後、混合物をシリカゲルカラムで精製した。収量は３．０ｇだった。この生成物を真空昇華によってさらに精製した。１Ｈ  ＮＭＲの結果によって、所望の化合物であることを確かめた。ＥＯＸ＝０．７７Ｖ（擬可逆）、Ｅｒｅｄ＝−２．７９Ｖ（可逆）（vs. Fc+/Fc, 0.10M Bun4NPF6溶液(DMF)、Pt作用電極及び補助電極、非水Ag/Ag+参照電極、並びに50〜5000 mVs-1で変動させたスキャン速度）。
【０１０２】
化合物１７
【０１０３】
【化２１】
0005575661.tif 000034
【０１０４】
３-(９-カルバゾリル)カルバゾール（2.3 g, 7 mmol）、２-ブロモベンゾチオフェン（2.8g, 11 mmol）、ＣｕＩ（0.2 g, 1.0 mmol）、トランス-１,２-ジアミノシクロヘキサン（0.2 g, 1.5 mmol）、三塩基性リン酸カリウム（5.3 g, 25 mmol）、及び１５０ｍＬのトルエンを、５００ｍＬの丸底フラスコに入れた。反応物を加熱還流させ、且つ窒素雰囲気下で２４時間撹拌した。冷却後、混合物をシリカゲルカラムで精製した。収量は３．０ｇだった。生成物を真空昇華によってさらに精製した。１Ｈ  ＮＭＲの結果によって、所望の化合物であることを確かめた。ＥＯＸ＝０．７４Ｖ（擬可逆）、Ｅｒｅｄ＝−２．７８Ｖ（可逆）（vs. Fc+/Fc, 0.10M Bun4NPF6溶液(DMF)、Pt作用電極及び補助電極、非水Ag/Ag+参照電極、並びに50〜5000 mVs-1で変動させたスキャン速度）。
【０１０５】
化合物１７’（化合物１７Ｇ（ａ＝２））
【０１０６】
【化２２】
0005575661.tif 000035
【０１０７】
〔ステップ１〕
３-(９-カルバゾリル)カルバゾール（9.8 g, 30 mmol）、３-ヨード-９-トシルカルバゾール（16.1 g, 36 mmol）、ＣｕＩ（1.7 g, 9 mmol）、トランス-１,２-ジアミノシクロヘキサン（2.1 g, 18 mmol）、三塩基性リン酸カリウム（12.7 g, 60 mmol）、及び２５０ｍＬのトルエンを、５００ｍＬの丸底フラスコに入れた。反応物を加熱還流させ、且つ窒素雰囲気下で２４時間撹拌した。冷却後、混合物をシリカゲルカラムで精製した。３-(９-(３-(９-カルバゾリル)カルバゾリル)-９-トシルカルバゾールの収量は２０ｇだった。それを上述したようにして脱トシル化して、１２ｇの３-(９-(３-(９-カルバゾリル)カルバゾリル)カルバゾールを得た。
【０１０８】
〔ステップ２〕
３-(９-(３-(９-カルバゾリル)カルバゾリル)カルバゾール（3.0 g, 6 mmol）、２-ブロモベンゾチオフェン（2.1 g, 7.8 mmol）、ＣｕＩ（0.4 g, 1.8 mmol）、トランス-１,２-ジアミノシクロヘキサン（0.4 g, 3.6 mmol）、三塩基性リン酸カリウム（3.2 g, 15 mmol）、及び１５０ｍＬのトルエンを、５００ｍＬの丸底フラスコに入れた。反応物を加熱還流させ、且つ窒素雰囲気下で２４時間撹拌した。冷却後、混合物をシリカゲルカラムで精製した。収量は２．９ｇだった。生成物を真空昇華によってさらに精製した。１Ｈ  ＮＭＲの結果によって、所望の化合物であることを確かめた。ＥＯＸ＝０．８１Ｖ（擬可逆）、Ｅｒｅｄ＝−２．７８Ｖ（可逆）（vs. Fc+/Fc, 0.10M Bun4NPF6溶液(DMF)、Pt作用電極及び補助電極、非水Ag/Ag+参照電極、並びに50〜5000 mVs-1で変動させたスキャン速度）。
【０１０９】
化合物１６
【０１１０】
【化２３】
0005575661.tif 000036
【０１１１】
磁気攪拌機及び還流コンデンサーを備えた１００ｍＬの丸底フラスコに、８-ヨード-３,４-ジヒドロジベンゾ[b,d]フラン（332 mg, 1 mmol）、３-(９-カルバゾリル)カルバゾール（294 mg, 1 mmol）、Ｐｄ(ＯＡｃ)２（23 mg, 10 mol%）、Ｐ(t-Ｂｕ)３（1 mLの1 Mトルエン溶液, 1 mmol）、カリウムtert-ブトキシド（150 mg, 1.5 eq）、及び１００ｍＬのキシレンを仕込んだ。フラスコを窒素で満たし、反応混合物を加熱還流させ、且つ窒素雰囲気下で２４時間撹拌した。次に、反応物を室温に冷やし、シリカ栓を通して濾過し、蒸発させた。残留物をシリカゲル上でのカラムクロマトグラフィー（溶離液はヘキサン／酢酸エチル混合物９：１）にかけて、４１０ｍｇの９-(ジベンゾ[b,d]フラン-２-イル)-９Ｈ-３,９’-ビカルバゾールを白色固体として得た。その構造はＮＭＲ及びＭＳスペクトルによって確認した。
【０１１２】
化合物２３
【０１１３】
【化２４】
0005575661.tif 000037
【０１１４】
〔ステップ１〕
磁気攪拌機及び還流コンデンサーを備えた３００ｍＬの丸底フラスコに、５-クロロ-メトキシフェニルボロン酸（5.00 g, 33 mmol）、２-アミノ-３-ブロモピリジン（5.70 g, 33 mmol）、Ｐｄ２(ｄｂａ)３（604 mg, 2 mol%）、２-ジシクロヘキシルホスフィノ-２’,６’-ジメトキシビフェニル（542 mg, 4 mol%）、三塩基性リン酸カリウム・一水和物（22.8 mg, 3 eq）、及び１００ｍＬのトルエンを仕込んだ。フラスコを窒素で満たし、反応混合物を加熱還流させ、且つ窒素雰囲気下で２４時間撹拌した。次に、反応物を室温に冷やし、シリカ栓を通して濾過し、蒸発させた。残留物をシリカゲル上でのカラムクロマトグラフィー（溶離液はヘキサン／酢酸エチル混合物１：１）にかけて、５．０ｇの３-(５-クロロ-２-メトキシフェニル)ピリジン-２-アミンを黄色固体として得た。その構造はＮＭＲ及びＭＳスペクトルによって確認した。
【０１１５】
〔ステップ２〕
３-(５-クロロ-２-メトキシフェニル)ピリジン-２-アミン（5.00 g, 21 mmol）を、ＴＨＦ（409 mL）、ＨＢＦ４（50%水溶液、36 mL）、及び１５ｍＬの水の混合物中に溶かした。この溶液を−５℃に冷やし、亜硝酸ナトリウム（1.70 g、20 mLの水中）を滴下して添加した。反応を−５℃で１時間保ち、次に室温まで温め、室温で夜通し撹拌した。この反応混合物のｐＨを１０に調節し、酢酸エチル（4x25 mL）で抽出した。有機画分を一緒にし、硫酸ナトリウム上で乾燥させ、蒸発させた。残留物をシリカゲル上のカラムクロマトグラフィー（溶離液はヘキサン／酢酸エチル９：１混合物）にかけた。クロマトグラフィーの生成物は３-(５-クロロ-2-メトキシフェニル)-２-フルオロピリジンを含んでおり、純粋な６-クロロベンゾフロ[2,3-b]ピリジン（1.52 g、無色の長い針状晶）を、ヘキサン／酢酸エチルからの再結晶によって得た。
【０１１６】
〔ステップ３〕
磁気攪拌機及び還流コンデンサーを備えた３００ｍＬの丸底フラスコに、６-クロロベンゾフロ[2,3-b]ピリジン（2.04 g, 10 mmol）、３-(９-カルバゾリル)カルバゾール（3.32 g, 10 mmol）、Ｐｄ(ＯＡｃ)２（450 mg, 20 mol%）、Ｐ(t-Ｂｕ)３（10 mL, トルエン中の1M溶液, 10 mmol）、カリウムtert-ブトキシド（1.92 g, 20 mmol）、及び150 mLのキシレンを仕込んだ。フラスコを窒素で満たし、反応混合物を加熱還流させ、且つ窒素雰囲気下で３６時間撹拌した。次に、反応物を室温に冷やし、水で洗い、シリカ栓を通して濾過し、蒸発させた。残留物をシリカゲル上でのカラムクロマトグラフィー（溶離液はヘキサン／酢酸エチル混合物４：１）にかけて、３．０１ｇの６-(９Ｈ-３,９’-ビカルバゾール-９-イル)ベンゾフロ[2,3-b]ピリジンを白色固体として得て、その構造はＮＭＲ及びＭＳスペクトルによって確認した。
【０１１７】
化合物２０
【０１１８】
【化２５】
0005575661.tif 000038
【０１１９】
〔ステップ１〕
磁気攪拌機及び還流コンデンサーを備えた５００ｍＬの丸底フラスコに、５-クロロ-２-メトキシフェニルボロン酸（9.78 g, 52 mmol）、３-アミノ-２-クロロピリジン（7.00 g, 55 mmol）、２-ジシクロへキシルホスフィノ-２’,６’-ジメトキシビフェニル（S-Phos, 0.43 g, 2 mol%）、酢酸パラジウム(II)（112 mg, 1 mol%）、炭酸カリウム（21.7 g, 157 mmol）、１８０ｍＬのアセトニトリル、及び２０ｍＬの水を仕込んだ。フラスコを窒素で満たし、窒素雰囲気下で２４時間加熱還流させた。次に、反応物を室温に冷やし、５００ｍＬの水で希釈し、酢酸エチル（5x40 mL）で抽出した。有機画分を一緒にし、硫酸ナトリウム上で乾燥させ、濾過し、蒸発させた。残留物をシリカゲル上でのカラムクロマトグラフィー（溶離液はヘキサン／酢酸エチルの濃度勾配混合物）にかけて、２-(５-クロロ-２-メトキシフェニル)ピリジン-３-アミンを白色結晶として得た（9.5 g、その構造はＮＭＲによって確認した）。
【０１２０】
〔ステップ２〕
磁気攪拌機及び還流コンデンサーを備えた５００ｍＬの丸底フラスコに、２-(５-クロロ-２-メトキシフェニル)ピリジン-３-アミン（9.00 g, 39 mmol）、７０ｍＬのＴＨＦ、７０ｍＬのＨＢＦ４（水中50％）、及び４０ｍＬの水を仕込んだ。反応混合物を−１０℃に冷やし、亜硝酸ナトリウム（5.6g）の溶液（20 mLの水中）を滴下により添加した。反応混合物を徐々に室温まで温め、夜通し撹拌した。反応混合物を５００ｍＬの水で希釈し、酢酸エチル（4x50 mL）で抽出した。有機画分を一緒にし、硫酸ナトリウム上で乾燥させ、蒸発させ、残留物をシリカゲル上でのカラムクロマトグラフィー（溶離液はヘキサン／酢酸エチル ９／１混合物）にかけて、８-クロロベンゾフロ[3,2-b]ピリジン（6.00 g, ヘキサン／酢酸エチルからの無色の針状晶）を得た。
【０１２１】
〔ステップ３〕
磁気攪拌機及び還流コンデンサーを備えた１００ｍＬの丸底フラスコに、８-クロロベンゾフロ[3,2-b]ピリジン（2.04 g, 10 mmol）、３-(９-カルバゾリル)カルバゾール（3.32 g, 10 mmol）、Ｐｄ(ＯＡｃ)２（450 mg, 20 mol%）、Ｐ(t-Ｂｕ)３（10 mL, トルエン中の1M溶液, 10 mmol）、カリウムtert-ブトキシド（1.92 g, 1.5当量）、及び150 mLのキシレンを仕込んだ。フラスコを窒素で満たし、反応混合物を加熱還流させ、且つ窒素雰囲気下で２４時間撹拌した。次に、反応物を室温に冷やし、シリカ栓を通して濾過し、蒸発させた。残留物をシリカゲル上でのカラムクロマトグラフィー（溶離液はヘキサン／酢酸エチル混合物９：１）にかけて、２．５ｇの８-(９Ｈ-３,９’-ビカルバゾール-９-イル)ベンゾフロ[2,3-b]ピリジンを白色固体として得た。その構造はＮＭＲ及びＭＳスペクトルによって確認した。
【０１２２】
化合物５０
【０１２３】
【化２６】
0005575661.tif 000039
【０１２４】
〔ステップ１〕
磁気攪拌機及び還流コンデンサーを備えた５００ｍＬの丸底フラスコに、２-(メチルチオ)フェニルボロン酸（9.48 g, 56 mmol）、３-アミノ-２-ブロモピリジン（7.15 g, 57 mmol）、２-ジシクロヘキシルホスフィノ-２’,６’-ジメトキシビフェニル（S-Phos, 0.92 g, 4 mol%）、Ｐｄ２(ｄｂａ)３（1.02 g, 2 mol%）、リン酸カリウム水和物（39 g, 3当量）、及び１００ｍＬのトルエンを仕込んだ。フラスコを窒素で満たし、窒素雰囲気下で２４時間加熱還流させた。次に、反応物を室温に冷やし、５００ｍＬの水で希釈し、酢酸エチルで抽出した（5x40 mL）。有機画分を一緒にし、硫酸ナトリウム上で乾燥させ、濾過し、蒸発させた。残留物をシリカゲル上でヘキサン／酢酸エチル傾斜混合物を用いてカラムクロマトグラフィーにかけて、２-(２-(メチルチオ)フェニル)ピリジン-３-アミンを黄色結晶として得た（9.5 g）。その構造はＮＭＲによって確認した。
【０１２５】
〔ステップ２〕
磁気攪拌機及び還流コンデンサーを備えた５００ｍＬの丸底フラスコに、２-(２-(メチルチオ)フェニル)ピリジン-３-アミン（8.42 g, 39 mmol）、７０ｍＬのＴＨＦ、７０ｍＬのＨＢＦ４（水中５０％）、及び４０ｍＬの水を仕込んだ。反応混合物を−１０℃に冷やし、亜硝酸ナトリウム（5.6 g）の溶液（20 mLの水中）を滴下により添加した。反応混合物を室温まで徐々に温め、夜通し撹拌した。この反応混合物を５００ｍＬの水で希釈し、酢酸エチル（4x50 mL）で抽出した。有機画分を一緒にし、硫酸ナトリウム上で乾燥させ、蒸発させ、残留物をシリカゲル上で、ヘキサン／酢酸エチルの９／１混合物を用いてカラムクロマトグラフィーにかけて、アザ-ジベンゾチオフェン（3.5 g、ヘキサン／酢酸エチルから無色針状晶）を得た。
【０１２６】
〔ステップ３〕
アザ-ジベンゾチオフェン（1.78 g, 6.7 mmol）を７５ｍＬの無水ＴＨＦに溶かし、その溶液をＣＯ２／アセトン浴で冷やした。n-ブチルリチウム（ヘキサン中の1.6 M溶液、7 mL）を滴下により添加し、その反応混合物の色が橙色に変化し、５０ｍＬの無水ＴＨＦ中の２．６ｇのヨウ素の溶液を直ちに添加した。反応混合物を室温まで温め、ＮａＨＳＯ３の水溶液で処理し、酢酸エチル（4x40 mL）で抽出した。有機画分を一緒にし、硫酸ナトリウム上で乾燥させ、濾過し、蒸発させた。残留物をシリカゲル上のカラムクロマトグラフィー（溶離液としてヘキサン／酢酸エチルの９／１混合物）にかけた。精製した物質を次に同じ溶媒から再結晶して、目的とするヨード誘導体１．５５ｇを得て、構造はＮＭＲ及びＧＣ／ＭＳによって確かめた。
【０１２７】
〔ステップ４〕
磁気攪拌機及び還流コンデンサーを備えた１００ｍＬの丸底フラスコに、ヨード誘導体（1.55 g, 5 mmol）、３-(９-カルバゾリル)カルバゾール（1.66 g, 5 mmol）、Ｐｄ(ＯＡｃ)２（225 mg, 20 mol%）、Ｐ(t-Ｂｕ)３（トルエン中の1M溶液5 mL, 5 mmol）、カリウムtert-ブトキシド（0.96 g, 1.5当量）、及び75 mLのキシレンを仕込んだ。フラスコを窒素で満たし、反応混合物を加熱還流させ、且つ窒素雰囲気下で２４時間撹拌した。次に、反応物を室温に冷やし、シリカ栓を通して濾過し、蒸発させた。残留物をシリカゲル上でのカラムクロマトグラフィー（溶離液はヘキサン／酢酸エチル混合物９：１）にかけて、２．０ｇのカップリング生成物を白色固体として得た。その構造はＮＭＲ及びＭＳスペクトルによって確認した。
【０１２８】
〔ステップ５〕
上記の白色生成物を１００ｍＬのＴＨＦに溶かし、ドライアイス／アセトン浴で冷やし、ヘキサン中のｎ-ＢｕＬｉ溶液（1当量）を一度に添加した。１時間後、５ｍＬの水を一度に添加し、反応混合物を室温まで温め、水で希釈し、酢酸エチルで抽出した。蒸発と、それに続くシリカゲル上でのカラムクロマトグラフィー（溶離液としてヘキサン／酢酸エチル ９／１混合物）により、１．５ｇの目的化合物を白色固体として得た。構造はＮＭＲ及びＭＳデータによって確かめた。
【０１２９】
［デバイス例］
【０１３０】
全ての例示デバイスは、高真空（＜１０−７Ｔｏｒｒ）熱蒸着によって作製した。アノード電極は８００Åのインジウムスズ酸化物（ＩＴＯ）である。カソードは１０ÅのＬｉＦと続く１０００ÅのＡｌからなる。全てのデバイスは作製後直ちに窒素グローブボックス（＜１ｐｐｍのＨ２Ｏ及びＯ２）中でエポキシ樹脂で封止したガラス蓋で密閉し、吸湿剤をそのパッケージ内部に組み込んだ。
【０１３１】
Ｐ１が発光ドーパントであり、本発明の化合物である化合物８、化合物１５、化合物１７、又は化合物１７’がホストである具体的なデバイスを提供する。デバイス例１〜４の有機積層は、ＩＴＯ表面から順に、正孔注入層（ＨＩＬ）としての１００ÅのＰ２、正孔輸送層（ＨＩＬ）としての３００Åの４,４’-ビス[Ｎ-(１-ナフチル)-Ｎ-フェニルアミノ]ビフェニル（α-ＮＰＤ）、発光層（ＥＭＬ）としての３００Åの９％のＰ１（Ｉｒリン光化合物）でドーピングした本発明の化合物、ＥＴＬ２としての５０Åの本発明の化合物、及びＥＴＬ１としての４００ÅのＡｌｑ３（トリス-８-ヒドロキシキノリンアルミニウム）からなる。
【０１３２】
比較例１は、ホストとしてｍＣＢＰを用いたことを除いて上記デバイス例と同様に作製した。
【０１３３】
本明細書で用いるように、以下の化合物は以下の構造を有する。
【０１３４】
【化２７】
0005575661.tif 000040
【０１３５】
デバイス構造及びデータは表２及び表３にまとめている。表２はデバイス構造、特に発光層のためのホスト物質、及びＥＴＬ２のための物質を示している。表３は、これらのデバイスについての対応する測定結果を示している。酸化電位（ＥＯＸ）は、不可逆（ｉ）又は擬不可逆（ｑ）と示してある。
【０１３６】
【表１３】
0005575661.tif 000041
【０１３７】
【表１４】
0005575661.tif 000042
【０１３８】
デバイス例１〜４から、本発明の化合物をホストとして用いるデバイスが、高い三重項エネルギーを保ちながら、向上したデバイス安定性をもたらすことがわかる。特に、青色又は緑色ＯＬＥＤにおけるホストとしての化合物８、１５、１７、又は１７’は、低下した酸化電位（ＥＯＸvs Ｆｃ＋／Ｆｃ）及び向上した電気化学的可逆性をもつデバイスを与え、このことは上記カルバゾール含有化合物、特に非対称単分散線状３，９-連結オリゴカルバゾール化合物が、そのデバイスにおける良い電荷バランス及び電荷安定性をもたらしうることを示している。
【０１３９】
このデータは、カルバゾール含有化合物、特に３，９-連結オリゴカルバゾールが、リン光ＯＬＥＤのための優れたホスト及び機能増強（エンハンスメント）層物質であり、通常用いられているｍＣＢＰホストと比較して向上した電荷バランスと電荷安定性をもたらすことを示唆している。加えて、このオリゴカルバゾール含有化合物は、その分子の非対称性によって、デバイス作製時に、より良好なフィルム形成ももたらしうる。
【０１４０】
本明細書に記載した様々な態様は例としてのみを目的とし、本発明の範囲を限定することを意図していない。例えば、本明細書に記載した多くの物質及び構造は、本発明の精神から離れることなくその他の物質及び構造で置き換えることができる。特許請求の範囲による本発明は、したがって、本明細書に記載した具体例及び好ましい態様からの変形を含むことができ、これは当業者には明らかであろう。どうして本発明が機能するかについての様々な理論は、限定することを意図していないことが理解される。
【図１】
0005575661.tif 000094
【図２】
0005575661.tif 000095
【図３】
0005575661.tif 000096